(57)【要約】シャフトと、前記シャフトに充填された複数のディスク材からなり、前記充填されたディスク材は焼成されていて、前記充填されたディスク材の密度は１．２０ｇ／ｃｍ３より高く１．５０ｇ／ｃｍ３以下であり、前記ディスク材が、セラミック繊維２０〜５０重量％と、木節粘土５〜３０重量％と、ベントナイト２〜２０重量％と、マイカ、アルミナ、ワラストナイト、コージェライト、焼成カオリンから選択される充填剤２０〜４５重量％を含む、ディスクロール。
2013102950.tif 000002
【特許請求の範囲】
【請求項１】
シャフトと、
前記シャフトに充填された複数のディスク材を備え、
前記充填されたディスク材は焼成されていて、前記充填されたディスク材の密度は１．２０ｇ／ｃｍ３より高く１．５０ｇ／ｃｍ３以下であり、
前記ディスク材が、
セラミック繊維２０〜５０重量％と、
木節粘土５〜３０重量％と、
ベントナイト２〜２０重量％と、
マイカ、アルミナ、ワラストナイト、コージェライト、焼成カオリンから選択される充填剤２０〜４５重量％を含む、ディスクロール。
【請求項２】
前記ディスク材が、３００℃以上７００℃未満で焼成されている請求項１記載のディスクロール。
【請求項３】
前記ディスク材の密度が１．２３ｇ／ｃｍ３以上１．４０ｇ／ｃｍ３以下である請求項１又は２記載ディスクロール。
【請求項４】
前記セラミック繊維が、アルミナ７０重量％以上８２重量％以下と、シリカ３０重量％以下１８重量％以上を含む請求項１〜３のいずれか記載のディスクロール。
【請求項５】
前記セラミック繊維が、アルミナ４０重量％以上６０重量％未満と、シリカ４０重量％超６０重量％以下を含む請求項１〜３のいずれか記載のディスクロール。
【請求項６】
シャフトに、セラミック繊維２０〜５０重量％と、木節粘土５〜３０重量％と、ベントナイト２〜２０重量％と、マイカ、アルミナ、ワラストナイト、コージェライト、焼成カオリンから選択される充填剤２０〜４５重量％を含む複数のディスク材を、挿入し、
前記挿入したディスク材を焼成して、密度を１．２０ｇ／ｃｍ３より高く１．５０ｇ／ｃｍ３以下とする、ディスクロールの製造方法。
【請求項７】
焼成される前のディスク材が、さらにパルプと澱粉を含む請求項６記載のディスクロールの製造方法。
【請求項８】
ガラス溶融物を請求項１〜５のいずれか記載のディスクロールを用いて搬送し、
前記ガラス溶融物を冷却するガラスの製造方法。
【発明の詳細な説明】
【技術分野】
【０００１】
本発明は、ガラスの製造に適したディスクロール、その製造方法及びそれを用いたガラスの製造方法に関する。
【背景技術】
【０００２】
板ガラスは、ガラス溶融物を装置に連続的に供給し、その装置から帯状に流下させて、流下中に冷却して硬化させることにより製造する。ディスクロールは一対の引張ロールとして機能し、帯状ガラス溶融物を挟持して強制的に下方に送り出すために用いられる。【０００３】
ディスクロールは、一般に、ミルボード（板状成形体、基材）をリング状に打ち抜いたディスク材を複数枚、回転軸となるシャフトに嵌挿してロール状の積層物とし、両端に配したフランジを介して全体を加圧して固定したものである。ディスク材の外周面がガラス溶融物の搬送面として機能する。【０００４】
ディスクロールは帯状ガラス溶融物を長時間搬送するものであり、摩耗量が少ないことが求められている。また、表面から発塵してガラスを汚さないようにすることも求められている。【０００５】
特許文献１〜３には、耐熱性無機繊維、マイカ、粘土を含有したディスクロールが記載されている。
【先行技術文献】
【特許文献】
【０００６】
【特許文献１】特表２０１０−５１０９５６
【特許文献２】特開２００９−１３２６１９
【特許文献３】特開２００４−２９９９８０
【発明の概要】
【０００７】
本発明の目的は、耐摩耗性に優れたディスクロール、その製造方法及びそれ用いたガラスの製造方法を提供することである。
【０００８】
本発明によれば、以下のディスクロール等が提供される。
１．シャフトと、
前記シャフトに充填された複数のディスク材を備え、
前記充填されたディスク材は焼成されていて、前記充填されたディスク材の密度は１．２０ｇ／ｃｍ３より高く１．５０ｇ／ｃｍ３以下であり、
前記ディスク材が、
セラミック繊維２０〜５０重量％と、
木節粘土５〜３０重量％と、
ベントナイト２〜２０重量％と、
マイカ、アルミナ、ワラストナイト、コージェライト、焼成カオリンから選択される充填剤２０〜４５重量％を含む、ディスクロール。
２．前記ディスク材が、３００℃以上７００℃未満で焼成されている１記載のディスクロール。
３．前記ディスク材の密度が１．２３ｇ／ｃｍ３以上１．４０ｇ／ｃｍ３以下である１又は２記載ディスクロール。
４．前記セラミック繊維が、アルミナ７０重量％以上８２重量％以下と、シリカ３０重量％以下１８重量％以上を含む１〜３のいずれか記載のディスクロール。
５．前記セラミック繊維が、アルミナ４０重量％以上６０重量％未満と、シリカ４０重量％超６０重量％以下を含む１〜３のいずれか記載のディスクロール。
６．シャフトに、セラミック繊維２０〜５０重量％と、木節粘土５〜３０重量％と、ベントナイト２〜２０重量％と、マイカ、アルミナ、ワラストナイト、コージェライト、焼成カオリンから選択される充填剤２０〜４５重量％を含む複数のディスク材を、挿入し、
前記挿入したディスク材を焼成して、密度を１．２０ｇ／ｃｍ３より高く１．５０ｇ／ｃｍ３以下とする、ディスクロールの製造方法。
７．焼成される前のディスク材が、さらにパルプと澱粉を含む６記載のディスクロールの製造方法。
８．ガラス溶融物を１〜５のいずれか記載のディスクロールを用いて搬送し、
前記ガラス溶融物を冷却するガラスの製造方法。
【０００９】
本発明によれば、耐摩耗性に優れたディスクロール、その製造方法及びそれ用いたガラスの製造方法を提供することができる。
【図面の簡単な説明】
【００１０】
【図１】本発明のディスクロールの一例を示す図である。
【発明を実施するための形態】
【００１１】
本発明のディスクロールは、シャフトと、シャフトに挿入された複数のディスク材を備える。
図１は本発明のディスクロールの一例を示すものであるが、このディスクロール１０は、例えば以下のようにして製造する。ディスク材１２を複数枚、シャフト１１に嵌挿してロール状の積層物とし、両端に配したフランジ１３を介して両端から全体を加圧してディスク材に若干の圧縮を加えた状態でナット１５で固定する。必要により焼成する。そして、所定のロール径となるようにディスク材の外周面を研削する。
ディスクロールの構造にはシャフト全体をディスク材で覆われている仕様のもの（図１）、ガラスの接触する部分のみシャフトがディスク材が覆われている仕様のもの、単一の軸を有する仕様のもの等がある。
【００１２】
一般に、ディスク材は、中心孔を有する円盤状である。ディスク材の厚さは、特に限定されないが、通常、２〜１０ｍｍ程度である。中心孔のサイズと形は、シャフトの構造に応じて変えることができるが、好ましくは、中心孔は、シャフトの断面にほぼ一致する。中心孔は、例えば円形、正方形、五角形、六角形、菱形または楕円形とすることができる。シャフトに挿入された複数のディスク材の外周面は、ディスクロールの外周面を形成し、その少なくとも一部分が、ガラスシートに接触する。
【００１３】
本発明のディスクロールは、シャフトに、複数のディスク材を挿入して積層体とし、その積層体の両端から圧力をかけて固定して製造できる。好ましくは、固定後焼成する。完成したディスクロールにおけるディスク材の密度は、１．２０ｇ／ｃｍ３より高く１．５０ｇ／ｃｍ３以下、好ましくは１．２３ｇ／ｃｍ３より高く１．４０ｇ／ｃｍ３以下、より好ましくは１．２５ｇ／ｃｍ３以上１．３５ｇ／ｃｍ３以下である。このような密度であることにより、耐摩耗性に優れ、発塵が抑制される。同じ硬度でも密度が高いと耐摩耗性に優れる。
密度は、ディスク材の組成、ディスク材取付時の圧縮力等により調整できる。
【００１４】
ディスク材を焼成すると、有機バインダーは消去されて密度は低下する。従って、ディスク材をシャフトに装填した後焼成して製造するときは、この点を考慮して密度を調整する。例えば、有機ハインダーを２〜１０重量％程度含むときは、充填密度は約１．２２〜１．６７ｇ／ｃｍ３とする。
【００１５】
完成したディスクロールにおけるディスク材のショア硬度は、好ましくは３０〜６８、より好ましくは５５〜６５、さらに好ましくは３５〜６５である。このような硬度であることにより、耐摩耗性に優れる。硬度が高すぎるとガラスを傷つける恐れがある。硬度も、ディスク材の組成、ディスク材取付時の圧縮力等により調整できる。
【００１６】
上述したようにディスク材は、有機バインダーを含む場合、使用時加熱されたとき発煙を起こすことが懸念されるため、事前に焼成することが好ましい。ディスク材の焼成は、シャフトへの装填の前でも後でもよいが、後が好ましい。組み立てた後焼成すると、充填時のディスクの圧縮破壊がおこる可能性が低減される。焼成温度は、例えば、３００〜１０００℃、好ましくは４００〜８００℃であるが、３００℃以上７００℃未満でもよく、３００℃以上６５０℃未満でもよい。より低温で焼成できれば、環境、装置、作業性の点から有利である。
【００１７】
シャフトは、ガラス製造時の熱に耐えることができる材料からなり、通常金属製（例えば鉄製）である。
【００１８】
ディスクロールは、複数のディスク材を、１又は複数の領域に沿って、シャフトに配置して、それぞれの領域において、固定具により両端から圧縮固定してもよい。即ち、シャフトはディスク材が配置されていない部分があってもよい。またディスク材は直径や断面がシャフトの長さ方向に沿って変化してもよい。
【００１９】
本発明で用いるディスク材は、セラミック繊維２０〜５０重量％と、木節粘土５〜３０重量％と、ベントナイト２〜２０重量％と、充填剤２０〜４５重量％を含む。充填剤は、マイカ、アルミナ、ワラストナイト、コージェライト、焼成カオリンから選択される１以上である。
【００２０】
セラミック繊維は、２０〜５０重量％、好ましくは２５〜３８重量％、より好ましくは２５〜３５重量％含む。セラミック繊維が２０重量％未満では耐熱性が低くなり、セラミック繊維が５０重量％超では空隙量が増えるため、耐磨耗性が悪化する可能性がある。
【００２１】
本発明に用いるセラミック繊維はアルミナシリケート繊維、ムライト繊維、アルミナ繊維をいい、典型的には、アルミナ４０重量％以上９９重量％以下と、シリカ６０重量％以下１重量％以上を含む。例えば、アルミナ７０重量％以上８５重量％以下（好ましくは７０重量％以上８２重量％以下）と、シリカ３０重量％以下１５重量％以上（好ましくは３０重量％以上１８重量％以下）を含む耐熱性の高い繊維でもよい。また、アルミナ４０重量％以上６０重量％未満（好ましくは４５重量％以上５５重量％以下）と、シリカ４０重量％超６０重量％以下（好ましくは４５重量％以上５５重量％以下）を含む繊維でもよい。
【００２２】
セラミック繊維の平均繊維径は通常２〜７μｍ程度であり、好ましくは２〜５μｍ又は３〜７μｍ程度である。
【００２３】
ディスク材は、木節粘土を、５〜３０重量％、好ましくは１０〜３０重量％、より好ましくは１５〜２５重量％含む。木節粘土をこの範囲で含むとディスク材研削後に行う表面処理において表面潤滑性（平滑性）が良好となる。
【００２４】
ベントナイトは２〜２０重量％、好ましくは２〜１５重量％、より好ましくは３〜１５重量％、さらに好ましくは５〜１５重量％含む。ベントナイトを含まないと定着・凝集が不十分で濾水性が悪くなる。逆にベントナイトが多すぎるとスラリーの性が高くなり濾水性が悪くなる。
【００２５】
マイカは、ディスク材のシャフトの熱膨張への追従性を高める。マイカとして、白マイカ（マスコバイト；Ｋ２Ａｌ４（Ｓｉ３Ａｌ）２Ｏ２０（ＯＨ）４）、黒マイカ、金マイカ（プロゴバイト；Ｋ２Ｍｇ６（ＳｉＡｌ）２Ｏ２０（ＯＨ）４）、パラゴナイト、レピドナイト、フッ素合成マイカ等が使用可能であるが、上記の追従性を考慮すると、白マイカが好ましい。
【００２６】
ディスク材は、マイカを、２０〜４５重量％、好ましくは２０〜４０重量％、より好ましくは２５〜３５重量％含む。マイカが少なすぎるとシャフトの熱膨張への追従性が低くなり、多すぎるとスラリー中に均一に分散させることが困難になり、ディスク基材の物性のバラツキが大きくなることが懸念される。
【００２７】
ディスク材は、アルミナ、ワラストナイト、コージェライト又は焼成カオリンを、２０〜４５重量％、好ましくは２５〜４５重量％、より好ましくは２８〜４２重量％含む。これらが少なすぎると組み付け後のロールの表面潤滑性（平滑性）が低下し、多すぎると基材をリング状に打ち抜く際の打抜性が低下する恐れがある。
【００２８】
ディスク材は、本発明の効果を損なわない範囲で、上記成分のほか、凝集補助剤、有機バインダーを含むことができる。
【００２９】
有機バインダーとして、有機繊維（パルプ）、澱粉が好ましい。有機繊維（パルプ）を含むと圧縮特性が発現でき、その量は例えば、２〜１０重量％、又は６〜１０重量％とすることができる。また、澱粉を含むとディスク材の強度が発現でき、その量は例えば、１〜１０重量％、又は１〜４重量％とすることができる。
【００３０】
ディスク材は、無機成分として、セラミック繊維、木節粘土、ベントナイト、充填材を合わせて８５重量％以上、９０重量％以上、９５重量％以上、９８重量％以上、１００重量％とすることができる。
【００３１】
ディスク材が、上記の成分を上記の範囲で含むことにより、耐熱性、強度、復元率等がバランス良く保たれたディスクロールが得られる。
【００３２】
通常、ディスク材は基材から切り取るが、基材は、上記成分を含む水性スラリーを板状に成形し、乾燥して製造できる。このとき、抄造法を用いることが効率的で好ましい。
【実施例】
【００３３】
実施例１〜４，比較例１〜４
［ディスクロールの製造］
セラミック繊維（アルミナ４０〜６０重量％、シリカ４０〜６０重量％）３０重量％、白マイカ３２重量％、木節粘土２０重量％、ベントナイト１０重量％、パルプ６重量％及び澱粉２重量％を含む水性スラリーを調製し、抄造法により乾燥後の寸法が２００ｍｍ×２００ｍｍ×６ｍｍのディスクロール用基材（ミルボード）を抄造した。
得られた基材から外径８０ｍｍ内径３０ｍｍのディスク材を打ち抜き、直径３０ｍｍのステンレス製シャフトに、表１に示す圧力で締め付けて、表１に示す充填密度でロールビルドした。ディスク材からなる積層体の長さは１００ｍｍであった。その後、表１に示す温度で５時間焼成して、ディスクロールを作製した。
得られたディスクロールについて、焼成後密度、硬度、摩耗量を以下の方法で求めた。結果を表１に示す。【００３４】
（１）充填密度及び焼成後密度
ディスクロールの全体重量からシャフト重量を引いたディスク材の重量を、ディスクロールの体積で割ることで、充填密度及び焼成後密度を算出した。【００３５】
（２）硬度
デュロメータＤ型硬度計（高分子計器社製「アスカーＤ型ゴム硬度計」）で測定した。【００３６】
（３）摩耗量
ディスクロールのロール面に２ｍｍ間隔で幅２ｍｍの溝加工を５本施した直径３０ｍｍのステンレス製の軸を接触させた状態で、８００℃で５時間回転させた後、室温２５℃まで冷却し、ディスクロールのロール表面にできた溝の深さを測定した。【００３７】
【表１】
2013102950.tif 000003
【００３８】
表１から、焼成後密度が１．２０ｇ／ｃｍ３より高い実施例のディスクロールは、焼成後密度が１．２０ｇ／ｃｍ３以下の比較例のディスクロールより、摩耗量が少ないことが分かる。【００３９】
実施例５〜７
焼成温度の影響を調べるために、表２に示す締付圧、充填密度、焼成温度で、実施例１と同様にディスクロールを作製し、評価した。結果を表２に示す。参考として、実施例１，２のデータも併せて記載する。【００４０】
【表２】
2013102950.tif 000004
【００４１】
表２から、焼結温度４００〜８００℃に顕著な差は無く、低い温度で焼成してもよいことが分かる。
【産業上の利用可能性】
【００４２】
本発明のディスクロールは、板ガラス等の製造に用いることができる。【００４３】
上記に本発明の実施形態及び／又は実施例を幾つか詳細に説明したが、当業者は、本発明の新規な教示及び効果から実質的に離れることなく、これら例示である実施形態及び／又は実施例に多くの変更を加えることが容易である。従って、これらの多くの変更は本発明の範囲に含まれる。
この明細書に記載の文献の内容を全てここに援用する。
【図１】
2013102950.tif 000005
【手続補正書】
【提出日】平成24年9月4日(2012.9.4)
【手続補正１】
【補正対象書類名】特許請求の範囲
【補正対象項目名】全文
【補正方法】変更
【補正の内容】
【特許請求の範囲】
【請求項１】
シャフトと、
前記シャフトに充填された複数のディスク材を備え、
前記充填されたディスク材は焼成されていて、前記充填されたディスク材の密度は１．２０ｇ／ｃｍ３より高く１．５０ｇ／ｃｍ３以下であり、
前記ディスク材が、
セラミック繊維２０〜５０重量％と、
木節粘土５〜３０重量％と、
ベントナイト２〜２０重量％と、
マイカ、アルミナ、ワラストナイト、コージェライト、焼成カオリンから選択される充填剤２０〜４５重量％を含む、ディスクロール。
【請求項２】
前記ディスク材の密度が１．２３ｇ／ｃｍ３以上１．３５ｇ／ｃｍ３以下である請求項１記載ディスクロール。
【請求項３】
前記セラミック繊維が、アルミナ７０重量％以上８２重量％以下と、シリカ３０重量％以下１８重量％以上を含む請求項１又は２記載のディスクロール。
【請求項４】
前記セラミック繊維が、アルミナ４０重量％以上６０重量％未満と、シリカ４０重量％超６０重量％以下を含む請求項１又は２記載のディスクロール。
【請求項５】
前記充填剤がマイカである請求項１〜４のいずれか記載のディスクロール。
【請求項６】
シャフトに、セラミック繊維２０〜５０重量％と、木節粘土５〜３０重量％と、ベントナイト２〜２０重量％と、マイカ、アルミナ、ワラストナイト、コージェライト、焼成カオリンから選択される充填剤２０〜４５重量％を含む複数のディスク材を、挿入し、
前記挿入したディスク材を焼成して、密度を１．２０ｇ／ｃｍ３より高く１．５０ｇ／ｃｍ３以下とする、ディスクロールの製造方法。
【請求項７】
前記挿入したディスク材を、３００℃以上７００℃未満で焼成する請求項６記載のディスクロールの製造方法。
【請求項８】
焼成される前のディスク材が、さらにパルプと澱粉を含む請求項６又は７記載のディスクロールの製造方法。
【請求項９】
前記ディスク材の密度が１．２３ｇ／ｃｍ３以上１．３５ｇ／ｃｍ３以下である請求項６〜８のいずれか記載ディスクロールの製造方法。
【請求項１０】
前記充填剤がマイカである請求項６〜９のいずれか記載のディスクロールの製造方法。
【請求項１１】
ガラス溶融物を請求項１〜５のいずれか記載のディスクロールを用いて搬送し、
前記ガラス溶融物を冷却するガラスの製造方法。
【国際調査報告】
2013102950.tif 000006
2013102950.tif 000007
2013102950.tif 000008
2013102950.tif 000009